Быстрорежущая сталь
RAPID STEEL

Изобретение относится к области черной металлургии и касается составов сталей, которые могут быть использованы для изготовления различного режущего инструмента.
Известна сталь, содержащая, мас. %: углерод 0,9-1,2; кремний 0,3-0,4; марганец 0,25-0,35; ванадий 5,5-6,5; молибден 5,0-5,5; хром 3,6-4,4; азот 0,05-0,12; цирконий 0,15-0,35; магний 0,015-0,05; медь 1,35-1,65; железо - остальное [1].
Задачей изобретения является повышение твердости стали.
Технический результат достигается тем, что быстрорежущая сталь, содержащая углерод, кремний, марганец, ванадий, молибден, хром, медь, цирконий, железо, дополнительно включает рений, серебро, вольфрам, при следующем соотношении компонентов, мас. %: углерод 1,4-1,6; кремний 0,3-0,4; марганец 0,25-0,35; ванадий 5,5-6,5; молибден 5,0-5,5; хром 4,5-5,5; медь 1,8-2,1; цирконий 0,05-0,1; рений 0,2-0,4; серебро 0,02-0,03; вольфрам 7,0-8,0; железо - остальное.
В таблице приведены составы быстрорежущей стали.
В составе стали компоненты проявляют себя следующим образом. Хром, цирконий, молибден, вольфрам, рений, марганец, ванадий обеспечивают коррозионную стойкость, прочность и твердость стали. Рений, медь, серебро, ванадий препятствуют возникновению и развитию трещин.
Сталь может быть выплавлена электродуговым способом. Основной исходный материал для выплавки стали - стальной лом.
Источники информации
1. SU 1062297, С22С 38/28, 1983.